(57)【要約】【課題】校正試料を用いず検量線を校正するグロー放電発光分析方法を提供する。【解決手段】本発明のグロー放電発光分析方法は、希ガスＧ１を放電ガスとして用いて、複数の標準試料５を測定して原検量線を作成して記憶する第１工程と、希ガスＧ１と分析対象元素ガスとの混合ガスＧ２を放電ガスとして用い、混合ガス中の分析対象元素から発生する発光強度を測定し、原検量線から分析対象元素を定量し、その定量値をみなし標準試料定量値として記憶する第２工程と、第２工程の後に原検量線の校正のために、混合ガスＧ２中の分析対象元素から発生する発光強度を測定し、その発光強度および第２工程で記憶した混合ガス中の分析対象元素のみなし標準試料定量値に基づいて原検量線を校正して校正検量線を作成する第３工程と、未知試料５を測定し、校正検量線から分析対象元素を定量する第４工程と、を有する。【選択図】図１
2015232470.tif 000002
【特許請求の範囲】
【請求項１】
試料をグロー放電でスパッタリングして試料中の分析対象元素から発生する発光強度を測定し、その発光強度に基づいて試料中の分析対象元素を定量するグロー放電発光分析方法であって、
希ガスを放電ガスとして用いて、分析対象元素の定量値が既知で相異なる複数の標準試料を測定して、標準試料における分析対象元素の既知の定量値と分析対象元素から発生する発光強度との相関関係である検量線を作成し、その検量線を原検量線として記憶する第１工程と、
分析対象元素を含む分析対象元素ガスと前記希ガスとの混合ガスを放電ガスとして用い、放電ガスとして用いた前記混合ガス中の分析対象元素から発生する発光強度を測定し、その発光強度を前記原検量線に適用して、分析対象元素を定量し、その定量値をみなし標準試料定量値として記憶する第２工程と、
前記第２工程の後に前記原検量線の校正のために、前記第２工程で用いた前記混合ガスを放電ガスとして用い、前記混合ガス中の分析対象元素から発生する発光強度を測定し、その発光強度および前記第２工程で記憶した前記混合ガス中の分析対象元素のみなし標準試料定量値に基づいて前記原検量線を校正して校正検量線を作成する第３工程と、
前記希ガスを放電ガスとして用いて、未知試料中の分析対象元素から発生する発光強度を測定し、その発光強度を前記校正検量線に適用して未知試料中の分析対象元素を定量する第４工程と、
を有するグロー放電発光分析方法。
【請求項２】
試料をグロー放電でスパッタリングして試料中の分析対象元素から発生する発光強度を測定し、その発光強度に基づいて試料中の分析対象元素を定量するグロー放電発光分析方法であって、
希ガスを放電ガスとして用いて、分析対象元素の定量値が既知で相異なる複数の標準試料を測定して、標準試料における分析対象元素の既知の定量値と分析対象元素から発生する発光強度との相関関係である検量線を作成し、その検量線を原検量線として記憶する第１工程と、
分析対象元素を含む分析対象元素ガスと前記希ガスとの混合ガスを放電ガスとして用い、放電ガスとして用いた前記混合ガス中の分析対象元素から発生する発光強度を測定し、その発光強度を前記原検量線に適用して、分析対象元素を定量し、その定量値をみなし標準試料定量値として記憶する第２工程と、
前記第２工程の後に前記原検量線の校正のために、前記希ガスを放電ガスとして用い、前記希ガスから発生する分析対象元素の分析線の発光強度を測定して、その発光強度をブランク値として記憶するとともに、前記第２工程で用いた前記混合ガスを放電ガスとして用い、前記混合ガス中の分析対象元素から発生する発光強度を測定して、その発光強度を記憶し、記憶した前記ブランク値および記憶した前記混合ガス中の分析対象元素から発生する発光強度ならびに前記第２工程で記憶した前記混合ガス中の分析対象元素のみなし標準試料定量値に基づいて前記原検量線を校正して校正検量線を作成する第３工程と、
前記希ガスを放電ガスとして用いて、未知試料中の分析対象元素から発生する発光強度を測定し、その発光強度を前記校正検量線に適用して未知試料中の分析対象元素を定量する第４工程と、
を有するグロー放電発光分析方法。
【請求項３】
請求項１または２に記載のグロー放電発光分析方法において、
前記分析対象元素ガスは、水素ガス、酸素ガス、窒素ガス、メタンガス、アセチレンガス、四フッ化炭素ガス、四塩化炭素ガスおよび六フッ化硫黄ガスの少なくとも１つを含むガスであるグロー放電発光分析方法。
【発明の詳細な説明】
【技術分野】
【０００１】
本発明は、試料をグロー放電でスパッタリングして試料中の分析対象元素から発生する発光強度を測定し、その発光強度に基づいて試料中の分析対象元素を定量するグロー放電発光分析方法に関する。
【背景技術】
【０００２】
従来、グロー放電発光分析方法においては、予め標準試料を用いて検量線を作成し、測定時のスパッタリング時間に対する強度に基づいて試料中の分析対象元素を定量している。この標準試料には、鉄、亜鉛、アルミニウムなどを基材とした標準物質が一般に用いられている。さまざまな原因により検量線作成時と未知試料測定時とで分析感度が変動し、この感度変動を補正する必要がある。そこで、検量線作成時に用いた標準試料を用いて分析装置の感度ドリフトを補正するグロー放電発光分析方法がある（特許文献１）。また、検量線作成時に用いた標準試料のうちの１〜２個を検量線校正用の校正試料として測定し、その測定値に基づいて校正した検量線を用いて未知試料を定量して分析感度の変動を補正することが一般的に行われている。
【先行技術文献】
【特許文献】
【０００３】
【特許文献１】特開昭６３−２４３８４４号公報
【発明の概要】
【発明が解決しようとする課題】
【０００４】
しかしながら、グロー放電発光分析方法は試料をスパッタリングする、いわゆる破壊分析であるため、同じ標準試料を長期間にわたって使用することができない。校正試料は検量線を校正する時に用いる必要があるが、容易に入手できない、あるいは高価であるため日常的に使用できない校正試料（標準試料）がある。
【０００５】
そこで本発明は、容易に入手できない、あるいは高価であるため日常的に使用できない校正試料（標準試料）を使用しないで検量線を簡易に校正して、試料中の分析対象元素を高精度に定量するグロー放電発光分析方法を提供することを目的とする。
【課題を解決するための手段】
【０００６】
前記目的を達成するために、本発明の第１構成のグロー放電発光分析方法は、試料をグロー放電でスパッタリングして試料中の分析対象元素から発生する発光強度を測定し、その発光強度に基づいて試料中の分析対象元素を定量するグロー放電発光分析方法であって、希ガスを放電ガスとして用いて、分析対象元素の定量値が既知で相異なる複数の標準試料を測定して、標準試料における分析対象元素の既知の定量値と分析対象元素から発生する発光強度との相関関係である検量線を作成し、その検量線を原検量線として記憶する第１工程と、分析対象元素を含む分析対象元素ガスと前記希ガスとの混合ガスを放電ガスとして用い、放電ガスとして用いた前記混合ガス中の分析対象元素から発生する発光強度を測定し、その発光強度を前記原検量線に適用して、分析対象元素を定量し、その定量値をみなし標準試料定量値として記憶する第２工程と、を有する。
【０００７】
本発明の第１構成のグロー放電発光分析方法は、さらに、前記第２工程の後に前記原検量線の校正のために、前記第２工程で用いた前記混合ガスを放電ガスとして用い、前記混合ガス中の分析対象元素から発生する発光強度を測定し、その発光強度および前記第２工程で記憶した前記混合ガス中の分析対象元素のみなし標準試料定量値に基づいて前記原検量線を校正して校正検量線を作成する第３工程と、前記希ガスを放電ガスとして用いて、未知試料中の分析対象元素から発生する発光強度を測定し、その発光強度を前記校正検量線に適用して未知試料中の分析対象元素を定量する第４工程と、を有する。
【０００８】
本発明の第１構成のグロー放電発光分析方法によれば、容易に入手できない、あるいは高価であるため日常的に使用できない校正試料（標準試料）を使用しないで、分析対象元素を含む分析対象元素ガスと希ガスとの混合ガスを放電ガスとして用い、放電ガスとして用いた前記混合ガスの分析対象元素から発生する発光強度を測定し、その発光強度を前記原検量線に適用して、分析対象元素を定量し、その定量値をみなし標準試料定量値として検量線を校正するので、検量線を簡易に校正でき、試料中の分析対象元素を高精度に定量することができる。
【０００９】
本発明の第２構成のグロー放電発光分析方法は、試料をグロー放電でスパッタリングして試料中の分析対象元素から発生する発光強度を測定し、その発光強度に基づいて試料中の分析対象元素を定量するグロー放電発光分析方法であって、希ガスを放電ガスとして用いて、分析対象元素の定量値が既知で相異なる複数の標準試料を測定して、標準試料における分析対象元素の既知の定量値と分析対象元素から発生する発光強度との相関関係である検量線を作成し、その検量線を原検量線として記憶する第１工程と、分析対象元素を含む分析対象元素ガスと前記希ガスとの混合ガスを放電ガスとして用い、放電ガスとして用いた前記混合ガス中の分析対象元素から発生する発光強度を測定し、その発光強度を前記原検量線に適用して、分析対象元素を定量し、その定量値をみなし標準試料定量値として記憶する第２工程と、を有する。
【００１０】
本発明の第２構成のグロー放電発光分析方法は、さらに、前記第２工程の後に前記原検量線の校正のために、前記希ガスを放電ガスとして用い、前記希ガスから発生する分析対象元素の分析線の発光強度を測定して、その発光強度をブランク値として記憶するとともに、前記第２工程で用いた前記混合ガスを放電ガスとして用い、前記混合ガス中の分析対象元素から発生する発光強度を測定して、その発光強度を記憶し、記憶した前記ブランク値および記憶した前記混合ガス中の分析対象元素から発生する発光強度ならびに前記第２工程で記憶した前記混合ガス中の分析対象元素のみなし標準試料定量値に基づいて前記原検量線を校正して校正検量線を作成する第３工程と、前記希ガスを放電ガスとして用いて、未知試料中の分析対象元素から発生する発光強度を測定し、その発光強度を前記校正検量線に適用して未知試料中の分析対象元素を定量する第４工程と、を有する。
【００１１】
本発明の第２構成のグロー放電発光分析方法によれば、容易に入手できない、あるいは高価であるため日常的に使用できない校正試料（標準試料）を使用しないで、希ガスと、分析対象元素を含む分析対象元素ガスと希ガスとの混合ガスとを放電ガスとして用い、放電ガスとして用いた前記混合ガスの分析対象元素から発生する発光強度を測定し、その発光強度を前記原検量線に適用して、分析対象元素を定量し、その定量値をみなし標準試料定量値とし、前記希ガスから発生する分析対象元素の分析線の発光強度をブランク値として原検量線を校正するので、検量線を簡易に校正でき、試料中の分析対象元素を高精度に定量することができる。
【００１２】
本発明の第１構成および第２構成のグロー放電発光分析方法においては、前記分析対象元素ガスは、水素ガス、酸素ガス、窒素ガス、メタンガス、アセチレンガス、四フッ化炭素ガス、四塩化炭素ガスおよび六フッ化硫黄ガスの少なくとも１つを含むガスであるのが好ましい。この場合には、これらの分析対象元素ガスに含まれる元素である、水素、酸素、窒素、炭素、フッ素、塩素、硫黄を含有する試料の分析において、検量線を簡易に校正でき、試料中の分析対象元素を高精度に定量することができる。
【図面の簡単な説明】
【００１３】
【図１】本発明の第１実施形態のグロー放電発光分析方法に用いる装置の概略構成図である。
【図２】同装置のグロー放電管の概略構成図である。
【図３】標準試料の測定結果を示す図表である。
【図４】本発明の第１実施形態の原検量線を示す図である。
【図５】同校正検量線を示す図である。
【図６】本発明の第２実施形態の原検量線を示す図である。
【図７】同校正検量線を示す図である。
【図８】本発明の第３実施形態の原検量線を示す図である。
【図９】同校正検量線を示す図である。
【発明を実施するための形態】
【００１４】
まず、本発明の第１実施形態のグロー放電発光分析方法に用いる装置は、図１に示すように、例えば、アルゴンガスである希ガスＧ１を導入する希ガス導入路３６と、分析対象元素を含む分析対象元素ガスと希ガスＧ１との混合ガスであって、分析対象元素ガスの混合率が第１の混合率である第１混合ガスＧ２を導入する第１混合ガス導入路３７と、分析対象元素を含む分析対象元素ガスと希ガスＧ１との混合ガスであって、分析対象元素ガスの混合率が第２の混合率である第２混合ガスＧ３を導入する第２混合ガス導入路３８と、試料５をスパッタリングするグロー放電管１と、グロー放電管１に導入する放電ガスを希ガスＧ１、第１混合ガスＧ２、第２混合ガスＧ３のいずれかに切替えるガス切替バルブ４５と、グロー放電管１へ放電ガスを導入する放電ガス導入路４６と、グロー放電管１の放電によって試料５から発生する分析対象元素固有の光Ｌの強度を測定する光検出器２８と、光検出器２８からの信号を処理する信号処理部３１とで構成されている。
【００１５】
このグロー放電管１は図２に示すように、支持ブロック（試料５が当接される支持部）２と陽極ブロック３とが、Ｏリングなどのシール部材１１を介して接合されている。陽極ブロック３は、放電ガスを供給する放電ガス供給孔３ａを有しており、グロー放電空間Ｖが放電ガス雰囲気とされる。導入された放電ガスは、マスフローなどのガス流量調節手段３９（図１）で所定の流量に調節されてグロー放電管１に導入される。グロー放電管１に導入された放電ガスによるスパッタリングにより試料５から発生する分析対象元素固有の光Ｌが分光器２２に入射する。光検出器２８からの信号を処理する信号処理部３１によって、検量線の作成、未知試料中の分析対象元素の定量が行われる。
【００１６】
次に、本発明の第１実施形態のグロー放電発光分析方法について説明する。このグロー放電発光分析方法は、試料５をグロー放電でスパッタリングして試料５中の分析対象元素である水素から発生する発光強度を測定し、その発光強度に基づいて試料５中の水素を定量する分析方法である。
【００１７】
本発明の第１実施形態のグロー放電発光分析方法において原検量線を作成する第１工程について説明する。第１工程においては、ガス切替バルブ４５を切り替えて、希ガス導入路３６から、例えばアルゴンガスである希ガスＧ１をグロー放電管１に導入し放電ガスとして用いて、シリコンウエーハに既知量の水素が注入された５つの標準試料５（Ａ、Ｂ、Ｃ、Ｄ、Ｅ）を順に測定する。その測定結果を図３に示す。信号処理部３１が標準試料５における水素の定量値と水素から発生する発光強度との相関関係である検量線を作成し、その検量線を原検量線として記憶する。記憶した原検量線を図４に示す。原検量線の横軸は面密度（１０−８ｇ／ｃｍ２）で表された水素量（Ｈ量）であり、縦軸は水素の発光強度（ＧＤ−ＯＥＳ  Ｈ強度）である。図４の黒色四角形印が５つの標準試料５（Ａ、Ｂ、Ｃ、Ｄ、Ｅ）のプロット点を示している。図４の丸印については後記する。
【００１８】
本発明の第１実施形態のグロー放電発光分析方法においてみなし標準試料定量値を記憶する第２工程について説明する。第２工程においては、標準試料５に換えて、例えば、純銅のスパッタ材５０を試料取付位置に配置する。スパッタ材５０は分析対象元素がグロー放電発光分析方法によって検出されないものが望ましい。次に、ガス切替バルブ４５を切り替えて、第１混合ガス導入路３７から、希ガスＧ１と分析対象元素ガスである水素ガスとの混合ガスであって、水素ガスの混合率が１．０体積％である第１混合ガスＧ２をグロー放電管１に導入し放電ガスとして用い、放電ガス中の水素から発生する発光強度０．２５を測定し、その発光強度０．２５を第１工程で記憶した原検量線に適用して水素を定量し、その定量値を第１みなし標準試料定量値２．５５×１０−８ｇ／ｃｍ２として信号処理部３１に記憶する。水素ガスの混合率は放電ガスを１００体積％とした混合率である。
【００１９】
続いて、ガス切替バルブ４５を切り替えて、第１混合ガス導入路３８から、水素ガスの混合率が２．０体積％である第２混合ガスＧ３をグロー放電管１に導入し放電ガスとして用い、放電ガス中の水素から発生する発光強度０．５１を測定し、その発光強度０．５１を第１工程で記憶した原検量線に適用して水素の定量値を求め、その定量値を第２みなし標準試料定量値５．２６×１０−８ｇ／ｃｍ２として信号処理部３１に記憶する。図４に示す原検量線上の丸印は第１、第２みなし標準試料定量値を示している。
【００２０】
本発明の第１実施形態のグロー放電発光分析方法において校正検量線を作成する第３工程について説明する。第３工程においては、第２工程と同様にスパッタ材５０を試料取付位置に配置して、第２工程で用いた混合ガスと同じ混合率である第１混合ガスＧ２および第２混合ガスＧ３を用いて校正検量線を作成する。第１混合ガスＧ２をグロー放電管１に導入し放電ガスとして用い、放電ガス中の水素から発生する発光強度０．１７を測定し、その発光強度０．１７を第１混合ガスＧ２の発光強度として信号処理部３１に記憶する。次に、第２混合ガスＧ３をグロー放電管１に導入し放電ガスとして用い、放電ガス中の水素から発生する発光強度０．３４を測定し、その発光強度０．３４を第２混合ガスＧ３の発光強度として信号処理部３１に記憶する。
【００２１】
記憶した第１混合ガスＧ２の発光強度０．１７、第２混合ガスＧ３の発光強度０．３４、第２工程で記憶した第１みなし標準試料定量値２．５５×１０−８ｇ／ｃｍ２および第２みなし標準試料定量値５．２６×１０−８ｇ／ｃｍ２を用い、第１混合ガスＧ２と第２混合ガスＧ３との測定点をプロットして校正検量線を作成する。作成した校正検量線を図５に示す。この校正検量線において、２つの丸印は第１混合ガスＧ２と第２混合ガスＧ３とのプロット点である。
【００２２】
本発明の第１実施形態のグロー放電発光分析方法において未知試料５中の分析対象元素を定量する第４工程について説明する。第４工程においては、ガス切替バルブ４５を切り替えて、希ガス導入路３６から希ガスＧ１をグロー放電管１に導入し放電ガスとして用いて、例えば、ＤＬＣ膜（ダイアモンドライクカーボン膜）である未知試料５を測定し、未知試料５中の水素から発生する発光強度０．４５を校正検量線に適用して、未知試料５中の水素の定量値、７．０３×１０−８ｇ／ｃｍ２を求める。
【００２３】
本発明の第１実施形態のグロー放電発光分析方法によれば、容易に入手できない、あるいは高価であるため日常的に使用できない校正試料を使用しないで、分析対象元素を含む分析対象元素ガスと希ガスＧ１との混合ガスＧ２、Ｇ３を放電ガスとして用い、混合ガスＧ２、Ｇ３について、混合ガスＧ２、Ｇ３中の分析対象元素から発生する発光強度を測定し、その発光強度を原検量線に適用して、分析対象元素を定量し、その定量値をみなし標準試料定量値として検量線を校正するので、検量線を簡易に校正でき、試料中の分析対象元素を高精度に定量することができる。
【００２４】
原検量線で測定した未知試料５の定量値と校正検量線で測定した未知試料５の定量値との一致度の検証を行った。その結果について以下に説明する。第１工程の直後に、ガス切替バルブ４５を切り替えて、希ガス導入路３６から、第１工程で用いた同じ希ガス（アルゴンガス）Ｇ１をグロー放電管１に導入し放電ガスとして用いて、第４工程で測定した未知試料５と同じ未知試料５を測定し、未知試料５中の水素から発生する発光強度０．６７を原検量線に適用して、未知試料５中の水素の定量値、６．９２×１０−８ｇ／ｃｍ２を求めておいた。未知試料５の水素の定量値について、原検量線での定量値６．９２×１０−８ｇ／ｃｍ２と校正検量線での定量値７．０３×１０−８ｇ／ｃｍ２とはよく一致しており、校正検量線によって正しく校正されたことが分かる。
【００２５】
本発明の第１実施形態のグロー放電発光分析方法においては、校正検量線の作成に水素ガスの混合率が１．０体積％である第１混合ガスＧ２と混合率が２．０体積％である第２混合ガスＧ３とを用いたが、これらの混合率に限らず、所望の混合率の混合ガスを用いてもよい。また、２種類の混合ガスに限らず、混合率の相異なる３種類以上の混合ガスを用いてもよい。
【００２６】
次に、本発明の第２実施形態のグロー放電発光分析方法について説明する。まず、第１実施形態のグロー放電発光分析方法の第１工程と同様にして５つの標準試料５（Ａ、Ｂ、Ｃ、Ｄ、Ｅ）を順に測定し、それらの測定点と原点とによって原点を通る検量線を作成し、その検量線を原検量線として記憶する。記憶した原検量線を図６に示す。
【００２７】
第２工程においては、第１実施形態のグロー放電発光分析方法の第２工程と同様にして純銅のスパッタ材５０を試料取付位置に配置する。次に、水素ガスの混合率が２．０体積％である第２混合ガスＧ３を放電ガスとして用い、放電ガス中の水素から発生する発光強度０．５１を測定し、その発光強度０．５１を第１工程で記憶した原検量線に適用して水素の定量値を求め、その定量値を第３みなし標準試料定量値５．２６×１０−８ｇ／ｃｍ２として信号処理部３１に記憶する。図６に示す原検量線上の丸印は第３みなし標準試料定量値を示している。
【００２８】
第３工程においては、第２工程と同様にスパッタ材５０を試料取付位置に配置して第２工程で用いた混合ガスと同じ混合率である第２混合ガスＧ３を用いて校正検量線を作成する。第２混合ガスＧ３をグロー放電管１に導入し放電ガスとして用い、放電ガス中の水素から発生する発光強度０．３４を測定し、その発光強度０．３４を第２混合ガスＧ３の発光強度として信号処理部３１に記憶する。
【００２９】
記憶した第２混合ガスＧ３の発光強度０．３４と第２工程で記憶した第３みなし標準試料定量値５．２６×１０−８ｇ／ｃｍ２とを用い、原点と第２混合ガスＧ３の測定点とをプロットして校正検量線を作成する。作成した校正検量線を図７に示す。この校正検量線において、１つの丸印は第２混合ガスＧ３のプロット点である。
【００３０】
第４工程においては、第１実施形態のグロー放電発光分析方法の第４工程と同様にしてＤＬＣ膜である未知試料５を測定し、未知試料５中の水素から発生する発光強度０．４５を校正検量線に適用して、未知試料５中の水素の定量値、７．０３×１０−８ｇ／ｃｍ２を求める。
【００３１】
第１実施形態のグロー放電発光分析方法と同様に、原検量線で測定した未知試料５の定量値と校正検量線で測定した未知試料５の定量値との一致度の検証を行った。第１実施形態のグロー放電発光分析方法と同様にして求めておいた未知試料５の水素の定量値は６．９２×１０−８ｇ／ｃｍ２であり、校正検量線での定量値は７．０３×１０−８ｇ／ｃｍ２であり、良好な一致度を示した。
【００３２】
本発明の第２実施形態のグロー放電発光分析方法においては、校正検量線の作成に水素ガスの混合率が２．０体積％である第２混合ガスＧ３を用いたが、この混合率に限らず、所望の混合率の混合ガスを用いてもよい。また、１種類の混合ガスに限らず、混合率の相異なる２種類以上の混合ガスを用いてもよい。
【００３３】
次に、本発明の第３実施形態のグロー放電発光分析方法について説明する。まず、第１実施形態のグロー放電発光分析方法の第１工程と同様にして５つの標準試料５（Ａ、Ｂ、Ｃ、Ｄ、Ｅ）を順に測定して検量線を作成し、その検量線を原検量線として記憶する。記憶した原検量線を図８に示す。
【００３４】
第２工程においては、第１実施形態のグロー放電発光分析方法の第２工程と同様にして純銅のスパッタ材５０を試料取付位置に配置する。第１混合ガス導入路３８から、水素ガスの混合率が２．０体積％である第２混合ガスＧ３をグロー放電管１に導入し放電ガスとして用い、放電ガス中の水素から発生する発光強度０．５１を測定し、その発光強度０．５１を第１工程で記憶した原検量線に適用して水素の定量値を求め、その定量値を第４みなし標準試料定量値５．２６×１０−８ｇ／ｃｍ２として信号処理部３１に記憶する。図８に示す原検量線上の丸印は第４みなし標準試料定量値を示している。
【００３５】
第３工程においては、第２工程と同様にスパッタ材５０を試料取付位置に配置して、希ガスＧ１と、第２工程で用いた混合ガスと同じ混合率である第２混合ガスＧ３とを用いて校正検量線を作成する。ガス切替バルブ４５を切り替えて、希ガスＧ１を放電ガスとして用い、希ガスＧ１から発生する分析対象元素の分析線の発光強度０．００４を測定して、その発光強度をブランク値として信号処理部３１に記憶する。また、第２混合ガスＧ３をグロー放電管１に導入し放電ガスとして用い、放電ガス中の水素から発生する発光強度０．３４を測定し、その発光強度０．３４を第２混合ガスＧ３の発光強度として信号処理部３１に記憶する。
【００３６】
記憶したブランク値０．００４および記憶した第２混合ガスＧ３の発光強度０．３４ならびに第２工程で記憶した第４みなし標準試料定量値５．２６×１０−８ｇ／ｃｍ２を用い、ブランク値と第２混合ガスＧ３との測定点をプロットして校正検量線を作成する。作成した校正検量線を図９に示す。この校正検量線において、２つの丸印はブランク値と第２混合ガスＧ３とのプロット点である。
【００３７】
第４工程においては、第１実施形態のグロー放電発光分析方法の第４工程と同様にしてＤＬＣ膜である未知試料５を測定し、未知試料５中の水素から発生する発光強度０．４５を校正検量線に適用して、未知試料５中の水素の定量値、７．０３×１０−８ｇ／ｃｍ２を求める。
【００３８】
第１実施形態のグロー放電発光分析方法と同様に、原検量線で測定した未知試料５の定量値と校正検量線で測定した未知試料５の定量値との一致度の検証を行った。第１実施形態のグロー放電発光分析方法と同様にして求めておいた未知試料５の水素の定量値は６．９２×１０−８ｇ／ｃｍ２であり、校正検量線での定量値は７．０３×１０−８ｇ／ｃｍ２であり、良好な一致度を示した。
【００３９】
本発明の第３実施形態のグロー放電発光分析方法においては、校正検量線の作成に、水素ガスの混合率が２．０体積％である第２混合ガスＧ３を用いたが、この混合率に限らず、所望の混合率の混合ガスを用いてもよい。また、１種類の混合ガスに限らず、混合率の異なる２種類以上の混合ガスを用いてもよい。
【００４０】
本発明の第１〜第３実施形態のグロー放電発光分析方法における校正検量線を作成する第３工程において、原検量線の校正のための時期は、原検量線の作成後であって、測定者が、数時間後、数日後、数か月後など検量線の校正が必要と考えるいずれかの場合であればよい。
【００４１】
本発明の第１〜第３実施形態のグロー放電発光分析方法においては、定量値として、面密度を用いたが、これに限らず体積密度、含有量、含有率など試料に適合した表示方法であればよい。本発明の第１〜第３実施形態のグロー放電発光分析方法においては、希ガスＧ１としてアルゴンガスを用いたがアルゴンガスに限らず、ネオン、クリプトンなどの単独ガスでも、ネオン、クリプトンとアルゴンの混合物、ネオンとアルゴンの混合物、クリプトンとネオンの混合物などであってもよい。
【００４２】
分析対象元素を含む分析対象元素ガスとして水素ガスを用いたが単独の水素ガスに限らず、水素ガス、酸素ガス、窒素ガス、メタンガス、アセチレンガス、四フッ化炭素ガス、四塩化炭素ガスおよび六フッ化硫黄ガスの少なくとも１つを含むガスであればよい。これらの分析対象元素ガスに含まれる元素である、水素、酸素、窒素、炭素、フッ素、塩素、硫黄の分析において、検量線を簡易に校正でき、試料５中の分析対象元素を高精度に定量することができる。希ガスＧ１と水素ガスとの混合ガスとして、水素ガスの混合率がそれぞれ１．０体積％と２．０体積％の混合ガスＧ２、Ｇ３を用いたが、混合率は０．１体積％〜４．０体積％が好ましい。
【００４３】
本発明の第１〜第３実施形態のグロー放電発光分析方法においては、図１に示すグロー放電発光分析装置を用いたが、このグロー放電発光分析装置に限ったものではなく、グロー放電発光分析装置が備える混合ガス生成手段により、希ガスと分析対象元素を含む分析対象元素ガスとを所望の混合率で混合して混合ガスを生成し、その混合ガスを放電ガスとして用いて校正検量線を作成してもよい。
【符号の説明】
【００４４】
１    グロー放電管
５    試料
２２  分光器
３１  信号処理部
３６  希ガス導入路
３７  第１混合ガス導入路
３８  第２混合ガス導入路
５０  スパッタ材
Ｇ１  希ガス
Ｇ２  第１混合ガス
Ｇ３  第２混合ガス
【図１】
2015232470.tif 000003
【図２】
2015232470.tif 000004
【図３】
2015232470.tif 000005
【図４】
2015232470.tif 000006
【図５】
2015232470.tif 000007
【図６】
2015232470.tif 000008
【図７】
2015232470.tif 000009
【図８】
2015232470.tif 000010
【図９】
2015232470.tif 000011